(57)【要約】【課題】  未加硫特性を改良し、かつシリカの分散性を向上させたシリカ配合ゴム組成物を提供する。【解決手段】  少なくとも一種のジエン系ゴム１００重量部に対し、シリカ１０〜１５０重量部と有機基含有尿素化合物０.５〜１０重量部を配合したゴム組成物。【選択図】      なし【特許請求の範囲】
【請求項１】
少なくとも一種のジエン系ゴム１００重量部に対し、シリカ１０〜１５０重量部と有機基含有尿素化合物０.５〜１０重量部を配合したゴム組成物。
【請求項２】
前記有機基含有尿素化合物が下記の一般式（１）で表わされる化合物である、請求項１に記載のゴム組成物。
【化１】
2006089693.tif 000006
（式中、Ｒ1は、ポリイソシアネートからイソシアネートを除いて得られる残基を表わし、Ｒ2は、炭素数１〜２２個の有機基およびエーテル結合を有する有機基の群から選ばれる有機基を表わし、ｍは、０〜３の整数であり、ｎは、１〜４の整数である。）
【発明の詳細な説明】
【技術分野】
【０００１】
本発明は、シリカ配合ゴム組成物に関し、更に詳細には、シリカ配合ゴムに対して特定の尿素化合物を所定量加えることで、未加硫特性を改良し、かつシリカの分散性を向上させたシリカ配合ゴム組成物に関する。
【背景技術】
【０００２】
従来より、シリカ配合系ゴム組成物において、シリカを多量に配合すると、加硫促進剤の吸着によると考えられる加硫遅延の問題があり、工業上の課題となっていた。また、シリカは、ゴムへの分散性が悪いことも知られている。このような課題に対し、シリカ配合系ゴム組成物に、ジエチレングリコールやカルボン酸金属塩を加えること（ＲＣＴ．１９９５年、１０７頁）、アルコキシポリシロキサンを添加すること（特開平９−１１１０４４号公報）が知られている。また、シリカを特定のシリコーンで処理すること（特開平６−２４８１１６号公報）が提案されている。更に、ヒドロキシ含有不飽和化合物のエステル化によりシリカを処理する方法も提案されている。
【０００３】
【特許文献１】特開平９−１１１０４４号公報
【特許文献２】特開平６−２４８１１６号公報
【０００４】
【非特許文献１】ＲＣＴ．１９９５年、第１０７頁
【発明の開示】
【発明が解決しようとする課題】
【０００５】
本発明では、シリカ配合系のジエン系ゴム組成物に対し、特定の有機基含有尿素化合物を所定量配合することで、未加硫物性・特性を改良すると共に、シリカの分散性が良好なシリカ配合ゴム組成物を提供することを目的とする。
【課題を解決するための手段】
【０００６】
本発明によれば、少なくとも一種のジエン系ゴム１００重量部に対し、シリカ１０〜１５０重量部と有機基含有尿素化合物０.５〜１０重量部を配合したゴム組成物が提供される。
【０００７】
また、本発明によれば、下記一般式（１）：
【化１】
2006089693.tif 000002
（式中、Ｒ1は、ポリイソシアネートからイソシアネートを除いて得られる残基を表わし、Ｒ2は、炭素数１〜２２個の有機基およびエーテル結合を有する有機基の群から選ばれる有機基を表わし、ｍは、０〜３の整数であり、ｎは、１〜４の整数である。）
で表わされる有機基含有尿素化合物を配合したことを特徴とするシリカ配合ゴム組成物が提供される。
【発明の効果】
【０００８】
本発明の上記特定の有機基含有尿素化合物を配合したシリカ配合ゴム組成物では、特に、その未加硫特性としてのムーニー粘度の低減と加硫時間の短縮が図られ、また、加硫物性としての硬度、モジュラスや破断強度等は同等以上であり、しかも、シリカの分散性も良好となるという効果を奏する。
【発明を実施するための最良の形態】
【０００９】
本発明では、シリカ配合ゴム組成物、特に、シリカ高配合のシリカ配合ゴム組成物に上記所定の有機基含有尿素化合物を所定量配合すると、上記目的が容易に達成できることを見出したものである。
【００１０】
本発明のシリカ配合ゴム組成物におけるゴム成分としては、天然ゴム（ＮＲ）、ポリイソプレンゴム（ＩＲ）、各種スチレン−ブタジエン共重合体ゴム（ＳＢＲ）、各種ブタジエンゴム（ＢＲ）、アクリロニトリル−ブタジエン共重合体ゴム（ＮＢＲ）、クロロプレンゴム（ＣＲ）等のジエン系ゴムを単独で、あるいは二種以上のブレンドで使用することができる。
【００１１】
本発明では、当該ジエン系ゴム１００重量部に対し、シリカ１０〜１５０重量部、好ましくは２０〜１００重量部、および有機基含有尿素化合物０.５〜１０重量部、好ましくは１〜５重量部配合することにより、本発明の所期の目的・効果を達成することができる。シリカは、１０重量部未満の配合量では、所期の補強効果を発揮することができず、逆に１５０重量部を超えると、ゴム中へのシリカの分散を良好に保つことが困難となるため好ましくない。また、有機基含有尿素化合物の配合量は、０.５重量部未満では、所期の効果が得られず、逆に１０重量部を超えると、スコーチし易くなるため好ましくない。
【００１２】
本発明のシリカ配合ゴム組成物に配合されるシリカとしては、特に制限されることはないが、例えば、乾式法ホワイトカーボン、湿式法ホワイトカーボン、コロイダルシリカ、および沈降シリカなどが挙げられる。これらの中でも、含水ケイ酸を主成分とする湿式法ホワイトカーボンが特に好ましい。これらのシリカは、１０〜１５０重量部の配合量で、それぞれ単独あるいは２種以上を組み合わせて用いることができる。これらシリカの比表面積は、特に制限されないが、窒素吸着比表面積（ＢＥＴ法）で通常５０〜４００ｍ2／ｇ、好ましくは１００〜２５０ｍ2／ｇ、更に好ましくは１２０〜１９０ｍ2／ｇの範囲であるときに、補強性、耐摩耗性および発熱性等の改善が十分に達成され好適である。ここで、窒素吸着比表面積は、ＡＳＴＭ Ｄ３０３７−８１に準じ、ＢＥＴ法で測定される値である。
【００１３】
本発明のシリカ配合ゴム組成物に配合される有機基含有尿素化合物には、以下の一般式（１）：
【化２】
2006089693.tif 000003
（式中、Ｒ1は、ポリイソシアネートからイソシアネートを除いて得られる残基を表わし、Ｒ2は、炭素数１〜２２個の有機基およびエーテル結合を有する有機基の群から選ばれる有機基を表わし、ｍは、０〜３の整数であり、ｎは、１〜４の整数である。）
で表わされる有機基含有尿素化合物が使用される。
【００１４】
Ｒ1の残基としては、例えば、２,４−トリレンジイソシアネート、２,６−トリレンジイソシアネート、ジフェニルメタン−４,４’−ジイソシアネート、テトラメチルキシリレンジイソシアネート、トリメチルヘキサメチレンジイソシアネート、１,５−ナフタレンジイソシアネート、エチレンジイソシアネート、プロピレンジイソシアネート、テトラメチレンジイソシアネート、ヘキサメチレンジイソシアネート、イソホロンジイソシアネート、キシリレンジイソシアネート、トリフェニルメタントリイソシアネート、ノルボルネン骨格を有するイソシアネートなどのポリイソシアネートからイソシアネート基を除いて得られる残基を、また、Ｒ2の炭素数１〜２２個の有機基としては、メチル、エチル、プロピル、ブチル、ヘキシル、オクチル、オクタデシル、ベンジル基などが挙げられ、また、そのエーテル結合を有する有機基としては、ジエチレングリコールモノブチルエーテル、トリエチレングリコールモノステアリルエーテル、トリエチレングリコールオクチルフェニルエーテルなどが挙げられる。
【００１５】
これら有機基含有尿素化合物のうち、本発明で特に有効なものとしては、下記の尿素化合物（Ｉ）、（ＩＩ）および（ＩＩＩ）が挙げられる。
【化３】
2006089693.tif 000004
【００１６】
上記有機基含有尿素化合物は、例えば、ポリイソシアネートに対して、相当するアミン化合物と、場合により相当するヒドロキシ化合物とを反応させることにより得られる。アミン化合物との反応は、室温下において発熱しながら反応が進行する。ヒドロキシ化合物との反応は、８０℃以下の温度で進行する。有機尿素化合物が生成すると固化するが、溶媒は使用しても、使用しなくてもよい。
【００１７】
本発明に係るシリカ配合ゴム組成物には、前記した成分に加えて、カーボンブラック等の他の補強剤、シランカップリング剤、加硫または架橋剤、加硫または架橋促進剤、各種オイル、老化防止剤、充填剤、可塑剤などのタイヤ用、その他一般ゴム用の各種配合剤を配合することができ、かかる配合物は、公知のゴム用混練機、例えば、ロール、バンバリーミキサー、ニーダー等で混練し、任意の条件で加硫してゴム組成物として使用することができる。これら配合剤の添加量も、本発明の目的に反しない限り、従来の一般的な配合量とすることができる。
【実施例】
【００１８】
以下、実施例および比較例によって本発明を更に詳しく説明するが、本発明の技術的範囲をこれらの実施例に限定するものでないことは言うまでもない。
【００１９】
尿素化合物Ｉの合成
２,６−トリレンジイソシアネート５０ｇ、トルエン５００ｍｌに、ステアリルアミン１５４.８ｇを室温下でゆっくり添加し、添加終了後、１２時間放置した。得られた固体を濾過、乾燥した。
【００２０】
尿素化合物ＩＩの合成
尿素化合物Ｉの合成において、ステアリルアミン１５４.８ｇに代えてステアリルアミン７７.４ｇおよびジエチレングリコールモノブチルエーテル４７ｇを使用する以外は同様にして合成を行った。
【００２１】
尿素化合物ＩＩＩの合成
尿素化合物Ｉの合成において、ステアリルアミン１５４.８ｇに代えてステアリルアミン７７.４ｇおよびトリエチレングリコールモノオクチルフェニルエーテル９７.５ｇを使用する以外は同様にして合成を行った。
【００２２】
試験サンプルの作製
以下の表１に示すゴム配合系における硫黄と加硫促進剤を除く成分を１.８Ｌの密閉型ミキサーで３〜５分間混練し、１６５±５℃に達した時に放出したマスターバッチに、硫黄と加硫促進剤を加えて８インチのオープンロールで混練してゴム組成物を得た。このゴム組成物の一部を用いて未加硫特性のムーニースコーチ試験、ムーニー粘度試験および加硫試験に供した。次いで、このゴム組成物の一部を１５ｃｍ×１５ｃｍ×０.２ｃｍの金型中で、１６０℃、４５分間プレス加硫して試験片（ゴムシート）を作製し、引張試験に供した。同様に、残部のゴム組成物を金型中でプレス加硫することにより、厚さ１２.７０ｍｍ、直径２９.０ｍｍの円柱形試験片、２４ｍｍ×６２ｍｍ×高さ５.５ｍｍの直方体試験片を作製し、それぞれＪＩＳ硬度試験およびシリカ分散試験に供した。
【００２３】
試験法
未加硫特性
１）ムーニースコーチ：  ＪＩＳ Ｋ ６３００に準拠して測定した。ムーニー粘度計にてＬ型ローター（３８.１ｍｍ径、５.５ｍｍ厚）を用いて、予熱１分で、１２５℃、２ｒｐｍの条件下、ムーニー粘度最低値から５ムーニー粘度までの上昇時間（分）を測定した。
２）ムーニー粘度：  ＪＩＳ Ｋ ６３００に準拠して測定した。ムーニー粘度計にてＬ型ローター（３８.１ｍｍ径、５.５ｍｍ厚）を用いて、予熱１分測定４分で、１００℃、２ｒｐｍの条件下で、ムーニー粘度を測定した。
３）加硫性：  ＪＩＳ Ｋ６３００に準拠して測定した。振動式ディスク加硫試験機を用いて、振幅１度、１６０℃の条件下で、Ｔ３０およびＴ９５時間（分）を測定した。
【００２４】
加硫物性
１）ＪＩＳ硬度：  ＪＩＳ Ｋ ６２５３に準拠して、スプリング式Ａ型硬さ試験機を用いて測定した。
２）引張強度：  ＪＩＳ Ｋ ６２５１に準拠して、上記試験サンプルからＪＩＳ３号形ダンベルにて２ｍｍゴムシートを打抜き、５００ｍｍ／分の引張速度の条件下で、Ｍ１００、Ｍ３００、ＴBおよびＥBを測定した。
３）シリカ分散性：  直方体試験片をナイフで切り、その断面を観察、画像処理によって分散状態を数値化した。試験方法は、ＩＳＯ １１３４５に準拠した。評価の指標は、以下の１０段階評価になった。
９〜１０：優秀                        ８：良好
７：可                      ５〜６：やや劣る
３〜４：不良                    １〜２：極不良
【００２５】
実施例１〜４および比較例
結果を、以下の表１に示す。
【表１】
2006089693.tif 000005
【００２６】
以上の結果によれば、本発明のシリカ配合ゴム組成物では、ＪＩＳ硬度および引張強度を低下させること無しに、スコーチ時間を短縮し、粘度を大幅に低下させ、加硫性を大幅に改良し、かつシリカの分散性も向上していることが分る。